Brevet FR3067263A1 (20181214)

REVENDICATIONS1. Procédé pour la préparation de microcapsules possédant une paroi externe formée de polyurée et chargées en leur coeur avec au moins un organosilane hydrolysable, comprenant au moins les étapes consistant à: a) disposer d'un milieu solvant organique non miscible à l'eau à base d'au moins un solvant organique hydrophobe et comprenant en solution au moins un polyisocyanate ayant au moins deux groupes isocyanate et ledit organosilane, b) disposer d'un milieu solvant aqueux comprenant de 0,5 % à 2 % en poids d'alcool polyvinylique, par rapport à son poids total, c) introduire ledit milieu solvant organique au contact du milieu aqueux dans des conditions efficaces pour former une émulsion de type huile-dans-eau, et d) mettre en contact ladite émulsion formée en c) avec de la guanidine ou l'un de ses sels hydrosolubles, dans des conditions efficaces pour la polymérisation et la formation desdites microcapsules.\n<CLM>\1\tProcédé selon la revendication précédente, dans lequel l'organosilane à caractère hydrolysable est choisi parmi les chlorosilanes, les silazanes, les alcoxysilanes, les acétoxysilanes, les glycidylsilanes et les acyloxysilanes, de préférence les alcoxysilanes.\n<CLM>\1\tProcédé selon la revendication précédente, dans lequel l'organosilane est mis en oeuvre en étape a) à une quantité ajustée pour former des microcapsules chargées à plus de 30 % en poids, et de préférence à plus de 35 % en poids d'organosilane, par rapport à leur poids total.\n<CLM>\1\tProcédé selon l'une quelconque des revendications précédentes, dans lequel le solvant utilisé en étape a) est choisi parmi les 1-méthoxy-2-propylacétate, 3-méthoxy-n-butylacétate, diéthylène glycol butyl éther acétate, les hydrocarbures en C9-C11 et le 2,2,4-trimethy1-1,3-pentanediol monoisobutyrate.\n<CLM>\1\tProcédé selon l'une quelconque des revendications précédentes, dans lequel ledit polyisocyanate comprend au moins deux groupes isocyanates, et de préférence est le poly(hexaméthylène diisocyanate).\n<CLM>\1\tProcédé selon l'une quelconque des revendications précédentes, dans lequel l'étape c) est réalisée sous agitation vigoureuse ajustée pour former des 18 microgouttelettes de taille propice à la formation de microcapsules possédant une taille variant de 1 à 35 um.\n<CLM>\1\tProcédé selon l'une quelconque des revendications précédentes, dans lequel la quantité en guanidine ou en sels hydrosolubles de guanidine considérée en étape 5 d) est ajustée à un rapport molaire de 1 à 3 moles, de préférence de 1,2 à 2 moles de guanidine ou sels de guanidine, par mole de groupement isocyanate considéré en étape a).\n<CLM>\1\tProcédé selon l'une quelconque des revendications précédentes, dans lequel ladite polymérisation est réalisée en pH basique et à une température comprise entre 20°C à 70°C. 10\n<CLM>\1\tMicrocapsules possédant une paroi externe formée de polyurée et chargées en leur coeur avec au moins un organosilane hydrolysable et obtenues selon le procédé selon l'une quelconque des revendications précédentes.\n<CLM>\1\tMicrocapsules selon la revendication précédente, dont la taille varie de 1 à 35 micromètres, et de préférence de 1 à 15 micromètres. 15\n<CLM>\1\tMicrocapsules selon la revendication 9 ou 10, dont la paroi est formée de bi-urée d'hexaméthylène diisocyanate et chargées à raison d'au moins 30 % en poids en organosilane hydrolysable.\n<CLM>\1\tPeinture mono-composante, et apte à former en surface d'un support un revêtement étanche à l'eau, comprenant des microcapsules selon l'une quelconque des 20 revendications 9 à\n<CLM>\1\t13. Utilisation de microcapsules selon l'une quelconque des revendications 9 à 11 à des fins de renforcer l'efficacité d'une peinture mono-composante immersive.